(57)【要約】【課題】金属素形材と熱可塑性樹脂組成物の成形体との複合体に用いられる塗装金属素形材を提供すること。【解決手段】塗装金属素形材は、金属素形材と、金属素形材の上に配置され、厚みが０.２μｍ以上の有機樹脂層とを有する。有機樹脂層は、熱可塑性樹脂組成物に含まれる無機フィラーに作用できる金属化合物からなる接合促進剤を含む。【選択図】なし【特許請求の範囲】
【請求項１】
無機フィラーを含む熱可塑性樹脂組成物の成形体と接合されうる塗装金属素形材であって、
金属素形材と、
前記金属素形材の上に配置され、厚みが０.２μｍ以上の有機樹脂層と、を有し、
前記有機樹脂層は、前記無機フィラーに作用できる金属化合物からなる接合促進剤を含む、
塗装金属素形材。
【請求項２】
前記接合促進剤は、Ｔｉ、Ｚｒ、ＶおよびＭｏからなる群から選択される金属の酸化物、水酸化物またはフッ化物あるいはこれらの組み合わせである、請求項１に記載の塗装金属素形材。
【請求項３】
前記有機樹脂層を構成する有機樹脂は、アクリル系樹脂、エポキシ系樹脂、ウレタン系樹脂、オレフィン系樹脂、ポリエステル系樹脂、これらの共重合体およびこれらの変性物からなる群から選択される１種または２種以上の組み合わせである、請求項１に記載の塗装金属素形材。
【請求項４】
無機フィラーを含む熱可塑性樹脂組成物の成形体と接合されうる塗装金属素形材の製造方法であって、
金属素形材の上に、有機樹脂と、前記無機フィラーに作用できる金属化合物からなる接合促進剤とを含む塗料を塗布し、乾燥させて、厚みが０.２μｍ以上の有機樹脂層を形成する工程を含む、
塗装金属素形材の製造方法。
【請求項５】
前記接合促進剤は、Ｔｉ、Ｚｒ、ＶおよびＭｏからなる群から選択される金属の酸化物、水酸化物またはフッ化物あるいはこれらの組み合わせである、請求項４に記載の塗装金属素形材の製造方法。
【請求項６】
請求項１〜３のいずれか一項に記載の塗装金属素形材と、
前記塗装金属素形材の表面に接合された、無機フィラーを含む熱可塑性樹脂組成物の成形体と、
を有する、複合体。
【請求項７】
前記無機フィラーは、ガラス繊維、セラミックス繊維、金属繊維、炭素繊維または高分子高強力繊維である、請求項６に記載の複合体。
【請求項８】
前記熱可塑性樹脂組成物は、ポリエチレン系樹脂、ポリプロピレン系樹脂、ポリエチレンテレフタレート系樹脂、ポリブチレンテレフタレート系樹脂、ポリアミド系樹脂、ポリアセタール系樹脂、ポリフェニレンサルファイド樹脂、アクリロニトリル−ブタジエン−スチレン系樹脂、ポリ塩化ビニル系樹脂、ポリカーボネート系樹脂およびメタアクリル酸系樹脂からなる群から選択される１種または２種以上の有機樹脂を含む、請求項６に記載の複合体。
【請求項９】
前記熱可塑性樹脂組成物の成形収縮率は、１.１％以下である、請求項６に記載の複合体。
【請求項１０】
金属素形材と熱可塑性樹脂組成物の成形体とが接合された複合体の製造方法であって、
請求項１〜３のいずれか一項に記載の塗装金属素形材を準備するステップと、
前記塗装金属素形材の表面に加熱された熱可塑性樹脂組成物を接触させて、前記塗装金属素形材の表面に前記熱可塑性樹脂組成物の成形体を接合するステップと、を含み、
前記熱可塑性樹脂組成物は、無機フィラーを含む、
複合体の製造方法。
【発明の詳細な説明】
【技術分野】
【０００１】
本発明は、塗装金属素形材、塗装金属素形材と熱可塑性樹脂組成物の成形体とが接合された複合体、およびそれらの製造方法に関する。
【背景技術】
【０００２】
金属板やそのプレス成形品、あるいは、鋳造、鍛造、切削、粉末冶金などにより成形されたいわゆる「金属素形材」は自動車をはじめとするあらゆる工業製品を製造する上で欠かせない部材である。これら金属素形材と樹脂組成物の成形体とが接合された複合体は、金属のみからなる部品よりも軽量である一方、樹脂のみからなる部品よりも強度が高く、携帯電話機やパーソナルコンピューターなどの電子機器に使用されている。従来、このような複合体は、金属素形材と樹脂組成物の成形体を嵌合させることにより製造されていた。しかしながら、嵌合による複合体の製造方法は、作業工程数が多く、生産性が低かった。そこで、近年は、インサート成形により金属素形材と樹脂組成物の成形体とを接合して、複合体を製造するのが一般的である。
【０００３】
インサート成形により複合体を製造する場合、金属素形材と樹脂組成物の成形体との密着性を向上させることが重要である。金属素形材と樹脂組成物の成形体との密着性を高める方法としては、例えば、インサート成形を行う前に、金属素形材の表面を粗面化処理することが提案されている（特許文献１〜３参照）。特許文献１〜３の方法では、アルミニウム合金の表面を粗面化処理することで、アルミニウム合金と樹脂組成物の成形体との密着性を向上させている。
【先行技術文献】
【特許文献】
【０００４】
【特許文献１】特開２００６−０２７０１８号公報
【特許文献２】特開２００４−０５０４８８号公報
【特許文献３】特開２００５−３４２８９５号公報
【発明の概要】
【発明が解決しようとする課題】
【０００５】
特許文献１〜３に記載の複合体では、アンカー効果を利用するために、金属素形材の表面を粗面化している。このように、アンカー効果を目的として微細な凹凸を金属素形材の表面に形成すると、金属素形材と樹脂組成物の成形体との間に微細な隙間が形成されやすい。このため、特許文献１〜３に記載の複合体では、金属素形材と樹脂組成物の成形体との間の密着性が期待されるほどではなく、金属素形材と樹脂組成物の成形体との間から気体または液体が漏洩してしまうおそれがあった。
【０００６】
本発明は、かかる点に鑑みてなされたものであり、塗装金属素形材と熱可塑性樹脂組成物の成形体との間の密着性に優れる複合体およびその製造方法を提供することを目的とする。また、本発明は、前記複合体の製造に用いられる塗装金属素形材およびその製造方法を提供することも目的とする。
【課題を解決するための手段】
【０００７】
本発明者らは、金属素形材の表面に無機フィラーに作用できる金属化合物からなる接合促進剤を含む有機樹脂層を形成することで、上記課題を解決できることを見出し、さらに検討を加えて本発明を完成させた。
【０００８】
すなわち、本発明は、以下の塗装金属素形材およびその製造方法に関する。
［１］無機フィラーを含む熱可塑性樹脂組成物の成形体と接合されうる塗装金属素形材であって、金属素形材と、前記金属素形材の上に配置され、厚みが０.２μｍ以上の有機樹脂層と、を有し、前記有機樹脂層は、前記無機フィラーに作用できる金属化合物からなる接合促進剤を含む、塗装金属素形材。
［２］前記接合促進剤は、Ｔｉ、Ｚｒ、ＶおよびＭｏからなる群から選択される金属の酸化物、水酸化物またはフッ化物あるいはこれらの組み合わせである、［１］に記載の塗装金属素形材。
［３］前記有機樹脂層を構成する有機樹脂は、アクリル系樹脂、エポキシ系樹脂、ウレタン系樹脂、オレフィン系樹脂、ポリエステル系樹脂、これらの共重合体およびこれらの変性物からなる群から選択される１種または２種以上の組み合わせである、［１］または［２］に記載の塗装金属素形材。
［４］無機フィラーを含む熱可塑性樹脂組成物の成形体と接合されうる塗装金属素形材の製造方法であって、金属素形材の上に、有機樹脂と、前記無機フィラーに作用できる金属化合物からなる接合促進剤とを含む塗料を塗布し、乾燥させて、厚みが０.２μｍ以上の有機樹脂層を形成する工程を含む、塗装金属素形材の製造方法。
［５］前記接合促進剤は、Ｔｉ、Ｚｒ、ＶおよびＭｏからなる群から選択される金属の酸化物、水酸化物またはフッ化物あるいはこれらの組み合わせである、［４］に記載の塗装金属素形材の製造方法。
【０００９】
また、本発明は、以下の複合体およびその製造方法に関する。
［６］［１］〜［３］のいずれか一項に記載の塗装金属素形材と、前記塗装金属素形材の表面に接合された、無機フィラーを含む熱可塑性樹脂組成物の成形体と、を有する、複合体。
［７］前記無機フィラーは、ガラス繊維、セラミックス繊維、金属繊維、炭素繊維または高分子高強力繊維である、［６］に記載の複合体。
［８］前記熱可塑性樹脂組成物は、ポリエチレン系樹脂、ポリプロピレン系樹脂、ポリエチレンテレフタレート系樹脂、ポリブチレンテレフタレート系樹脂、ポリアミド系樹脂、ポリアセタール系樹脂、ポリフェニレンサルファイド樹脂、アクリロニトリル−ブタジエン−スチレン系樹脂、ポリ塩化ビニル系樹脂、ポリカーボネート系樹脂およびメタアクリル酸系樹脂からなる群から選択される１種または２種以上の有機樹脂を含む、［６］または［７］に記載の複合体。
［９］前記熱可塑性樹脂組成物の成形収縮率は、１.１％以下である、［６］〜［８］のいずれか一項に記載の複合体。
［１０］金属素形材と熱可塑性樹脂組成物の成形体とが接合された複合体の製造方法であって、［１］〜［３］のいずれか一項に記載の塗装金属素形材を準備するステップと、前記塗装金属素形材の表面に加熱された熱可塑性樹脂組成物を接触させて、前記塗装金属素形材の表面に前記熱可塑性樹脂組成物の成形体を接合するステップと、を含み、前記熱可塑性樹脂組成物は、無機フィラーを含む、複合体の製造方法。
【発明の効果】
【００１０】
本発明によれば、塗装金属素形材と熱可塑性樹脂組成物の成形体との間の密着性に優れる複合体、およびそれに使用される塗装金属素形材を提供することができる。
【発明を実施するための形態】
【００１１】
１．複合体
本発明に係る複合体は、本発明に係る塗装金属素形材と、本発明に係る塗装金属素形材の表面に接合された、無機フィラーを含む熱可塑性樹脂組成物の成形体とを有する。以下、本発明に係る複合体の各構成要素について説明する。
【００１２】
（１）塗装金属素形材
本発明に係る塗装金属素形材は、金属素形材と、金属素形材の表面に配置された有機樹脂層とを有する。塗装金属素形材は、金属素形材と有機樹脂層との間に化成処理皮膜が配置されていてもよい。以下、塗装金属素形材の各構成要素について説明する。
【００１３】
（金属素形材）
塗装基材となる金属素形材の種類は、特に限定されない。金属素形材の例には、冷延鋼板、亜鉛めっき鋼板、Ｚｎ−Ａｌ合金めっき鋼板、Ｚｎ−Ａｌ−Ｍｇ合金めっき鋼板、アルミニウムめっき鋼板、ステンレス鋼板（オーステナイト系、マルテンサイト系、フェライト系、フェライト・マルテンサイト二相系を含む）、アルミニウム板、アルミニウム合金板、銅板などの金属板や、そのプレス加工品、あるいは、アルミダイカスト、亜鉛ダイカストなどの鋳造・鍛造物や、切削加工、粉末冶金などにより成形された各種金属部材などが含まれる。金属素形材は、必要に応じて、脱脂、酸洗などの公知の塗装前処理が施されていてもよい。
【００１４】
（化成処理皮膜）
前述のように、塗装金属素形材は、金属素形材と有機樹脂層との間に化成処理皮膜が配置されていてもよい。化成処理皮膜は、金属素形材の表面に配置されており、金属素形材と有機樹脂層の間の密着性および塗装金属素形材の耐食性を向上させる。化成処理皮膜は、金属素形材の表面のうち、少なくとも熱可塑性樹脂組成物の成形体と接合する領域（接合面）に配置されていればよいが、通常は金属素形材の表面全体に配置されている。
【００１５】
化成処理皮膜を形成する化成処理の種類は、特に限定されない。化成処理の例には、クロメート処理、クロムフリー処理、リン酸塩処理などが含まれる。化成処理によって形成された化成処理皮膜の付着量は、塗膜密着性および耐食性の向上に有効な範囲内であれば特に限定されない。たとえば、クロメート皮膜の場合、全Ｃｒ換算付着量が５〜１００ｍｇ／ｍ２となるように付着量を調整すればよい。また、クロムフリー皮膜の場合、Ｔｉ−Ｍｏ複合皮膜では１０〜５００ｍｇ／ｍ２、フルオロアシッド系皮膜ではフッ素換算付着量または総金属元素換算付着量が３〜１００ｍｇ／ｍ２の範囲内となるように付着量を調整すればよい。また、リン酸塩皮膜の場合、０．１〜５ｇ／ｍ２となるように付着量を調整すればよい。
【００１６】
（有機樹脂層）
有機樹脂層は、金属素形材（または化成処理皮膜）の表面に配置されている、有機樹脂を主成分とする層である。有機樹脂層は、塗装金属素形材と熱可塑性樹脂組成物の成形体との密着性を向上させる。
【００１７】
本発明に係る塗装金属素形材は、有機樹脂層が後述する接合促進剤を含有することを一つの特徴とする。接合促進剤は、有機樹脂層による密着性向上効果を増強させる。
【００１８】
有機樹脂層は、融点および結晶化度が所定の範囲内の酸変性ポリプロピレンを含む塗料を金属素形材（または化成処理皮膜）の表面に塗布し、加熱乾燥により、溶媒（水）を蒸発させることで形成される。
【００１９】
有機樹脂層を構成する有機樹脂の種類は、エマルションやアイオノマーなどになりうる水性の有機樹脂であれば特に限定されない。そのような樹脂の例には、アクリル系樹脂、エポキシ系樹脂、ウレタン系樹脂、オレフィン系樹脂、ポリエステル系樹脂、これらの共重合体、およびこれらの変性物が含まれる。これらの有機樹脂は、単独で使用してもよいし、２種以上を組み合わせて使用してもよい。
【００２０】
接合促進剤は、熱可塑性樹脂に含まれる無機フィラーに作用できる金属化合物である。接合促進剤は、無機フィラーに作用することで、有機樹脂層と熱可塑性樹脂組成物の成形体との接合強度を向上させる。たとえば、接合促進剤は、Ｔｉ、Ｚｒ、ＶおよびＭｏからなる群から選択される金属の酸化物、水酸化物またはフッ化物である。接合強度が向上するメカニズムは、不明であるが、無機フィラーの表面にシランカップリング剤が結合している場合、接合時の加熱によりシランカップリング剤が開環し、有機樹脂層中の接合促進剤とカップリングすることで、塗装金属素形材と熱可塑性樹脂組成物の成形体との接合強度が向上すること、などが考えられる。
【００２１】
有機樹脂層中の接合促進剤の量は、接合強度の観点からは、Ｔｉ：０.００５質量％以上、Ｚｒ：０.０５質量％以上、Ｍｏ：０.００５質量％以上、Ｖ：０.０２質量％以上が好ましい。また、有機樹脂層中の接合促進剤の量は、塗料の保管安定性の観点からは、Ｔｉ：０.６質量％未満、Ｚｒ：１２.０質量％未満、Ｍｏ：３.０質量％未満、Ｖ：３.０質量％未満が好ましい。
【００２２】
また、塗料には、その他の成分として、防錆剤や、潤滑剤、消泡剤、架橋剤などを添加してもよい。
【００２３】
防錆剤は、本発明に係る塗装金属素形材および本発明に係る複合体の耐食性を向上させる。防錆剤の種類は、特に限定されない。防錆剤の例には、シリカゾル、リン酸化合物、チオール化合物、Ｃｒ、Ｈｆ、Ｎｂ、Ｔａ、Ｗ、ＭｇおよびＣａからなる群から選択される金属の酸化物、水酸化物またはフッ化物が含まれる。
【００２４】
潤滑剤は、塗装金属素形材の表面におけるカジリの発生を抑制する。潤滑剤の種類は、特に限定されない。潤滑剤の例には、フッ素系やポリエチレン系、スチレン系、ポリプロピレン系などの有機ワックス、二硫化モリブデンやタルクなどの無機潤滑剤が含まれる。塗料中の潤滑剤の配合量は、有機樹脂１００質量部に対して１〜２０質量部の範囲内が好ましい。潤滑剤が１質量部未満の場合、カジリの発生を十分に抑制することができないおそれがある。一方、潤滑剤が２０質量部超の場合、カジリの発生を抑制する効果に著しい向上は認められず、潤滑性が高すぎて取り扱い性が劣るおそれがある。
【００２５】
消泡剤は、塗料の調製時における気泡の発生を抑制する。消泡剤の種類および配合量は、特に限定されない。たとえば、既知のシリコーン系の消泡剤を適量添加すればよい。
【００２６】
架橋剤は、有機樹脂層の強度を向上させる。架橋剤の種類は、特に限定されない。架橋剤の例には、イソシアネート系架橋剤、エポキシ系架橋剤、オキサゾリン系架橋剤、メラミン系架橋剤、金属塩を有する架橋剤が含まれる。熱可塑性樹脂組成物の成形体を接合するためには、有機樹脂層が再溶融して熱可塑性樹脂組成物と相溶することが必要であるため、架橋剤の配合量は、有機樹脂層の再溶融を妨げない範囲で選択される。
【００２７】
有機樹脂層の厚みは、０.２μｍ以上であることが好ましい。有機樹脂層の厚みが０.２μｍ未満の場合、金属素形材の表面を有機樹脂層で均一に被覆することが難しくなる。これに伴い、金属素形材と熱可塑性樹脂組成物の成形体との間に微細な隙間が形成され、接合強度が低下してしまうおそれがある。一方、有機樹脂層の厚みの上限は、特に限定されないが、有機樹脂層の厚みは、１０μｍ以下が好ましく、３μｍ以下がより好ましい。有機樹脂層の厚みを１０μｍ超としても、著しい性能向上を期待することができず、却って製造の観点およびコストの観点から不利である。
【００２８】
（２）熱可塑性樹脂組成物の成形体
熱可塑性樹脂組成物の成形体は、無機フィラーを含み、塗装金属素形材の表面（より正確には、有機樹脂層の表面）に接合されている。熱可塑性樹脂組成物の成形体の形状は、特に限定されず、用途に応じて適宜選択されうる。
【００２９】
熱可塑性樹脂組成物に主成分として含まれる有機樹脂の種類は、特に限定されない。たとえば、熱可塑性樹脂組成物に含まれる樹脂の例には、ポリエチレン系樹脂、ポリプロピレン系樹脂、ポリエチレンテレフタレート系樹脂、ポリブチレンテレフタレート系樹脂、ポリアミド系樹脂、ポリアセタール系樹脂、ポリフェニレンサルファイド樹脂、アクリロニトリル−ブタジエン−スチレン系樹脂、ポリ塩化ビニル系樹脂、ポリカーボネート系樹脂およびメタアクリル酸系樹脂が含まれる。これらの有機樹脂は、単独で使用してもよいし、２種以上を組み合わせて使用してもよい。
【００３０】
熱可塑性樹脂組成物は、無機フィラーを含む。熱可塑性樹脂組成物に無機フィラーを配合することで、熱可塑性樹脂組成物の成形体の成形収縮率を低減させるとともに、剛性を向上させることができる。また、熱可塑性樹脂組成物に無機フィラーを配合することで、本発明に係る塗装金属素形材と熱可塑性樹脂組成物の成形体との密着性を向上させることもできる（実施例参照）。
【００３１】
無機フィラーの種類は、特に限定されず、既知の物質を使用することができる。無機フィラーの例には、ガラス繊維、セラミックス繊維、金属繊維、炭素繊維および高分子高強力繊維が含まれる。これらの無機フィラーは、単独で使用してもよいし、２種以上を組み合わせて使用してもよい。熱可塑性樹脂組成物におけるフィラーの含有量は、５〜６０質量％の範囲内が好ましく、１０〜４０質量％の範囲内がより好ましい。
【００３２】
無機フィラーは、シランカップリング剤で表面処理されている。これにより、本発明に係る塗装金属素形材と熱可塑性樹脂組成物の成形体との密着性が向上すると考えられる。無機フィラーの表面を処理することで密着性が向上するメカニズムは、特に限定されない。一つのメカニズムとしては、前述のとおり、接合時の加熱によりシランカップリング剤が開環し、有機樹脂層中の接合促進剤とカップリングすることで、塗装金属素形材と熱可塑性樹脂組成物の成形体との密着性が向上することが考えられる。
【００３３】
熱可塑性樹脂組成物の成形収縮率は、１.１％以下であることが好ましい。熱可塑性樹脂組成物の成形収縮率は公知の方法で調整可能である。たとえば、熱可塑性樹脂組成物に無機フィラーを添加したり、熱可塑性樹脂組成物中における非結晶性樹脂の割合を増大させたりすることによって、熱可塑性樹脂組成物の成形収縮率を低減させることができる。
【００３４】
以上のように、本発明に係る複合体は、無機フィラーに作用できる金属化合物からなる接合促進剤の効果により、有機樹脂層と熱可塑性樹脂組成物とが強固に接合されているため、塗装金属素形材と熱可塑性樹脂組成物の成形体との密着性に優れている。
【００３５】
本発明に係る複合体の製造方法は、特に限定されない。たとえば、本発明に係る複合体は、次に説明する本発明に係る複合体の製造方法により製造されうる。
【００３６】
２．複合体の製造方法
本発明に係る複合体の製造方法は、（１）本発明に係る塗装金属素形材を準備する第１工程と、（２）塗装金属素形材の表面に加熱された熱可塑性樹脂組成物を接触させて、塗装金属素形材の表面に熱可塑性樹脂組成物の成形体を接合する第２工程と、を有する。以下、各工程について説明する。
【００３７】
（１）第１工程
第１工程では、本発明に係る塗装金属素形材を準備する。前述のとおり、本発明に係る塗装金属素形材は、有機樹脂や所定の接合促進剤などを含む塗料を金属素形材の表面に塗布し、乾燥させて、有機樹脂層を形成することで形成される。有機樹脂層を形成する前に、化成処理皮膜を形成してもよい。
【００３８】
金属素形材の表面に化成処理皮膜を形成する場合、化成処理皮膜は、金属素形材の表面に化成処理液を塗布し、乾燥させることで形成されうる。化成処理液の塗布方法は、特に限定されず、既知の方法から適宜選択すればよい。そのような塗布方法の例には、ロールコート法やカーテンフロー法、スピンコート法、スプレー法、浸漬引き上げ法などが含まれる。化成処理液の乾燥条件は、化成処理液の組成などに応じて適宜設定すればよい。たとえば、化成処理液を塗布した金属素形材を水洗することなく乾燥オーブン内に投入し、到達板温が８０〜２５０℃の範囲内となるように加熱することで、金属素形材の表面に均一な化成処理皮膜を形成することができる。
【００３９】
有機樹脂層は、金属素形材（または化成処理皮膜）の表面に、前述の有機樹脂や接合促進剤などを含む塗料を塗布し、乾燥させることで形成される。塗料の塗布方法は、特に限定されず、既知の方法から適宜選択すればよい。そのような塗布方法の例には、ロールコート法やカーテンフロー法、スピンコート法、スプレー法、浸漬引き上げ法などが含まれる。乾燥方法は、特に限定されず、塗膜中の溶媒（水）を揮散させればよい。乾燥温度は、特に限定されないが、乾燥時の到達板温が２５０℃以下であって、かつ有機樹脂の融点以上であることが好ましい。到達板温を２５０℃以下とすることで金属素形材（または化成処理皮膜）の表面に隙間なく密着した有機樹脂層を形成することができる。また、乾燥温度を有機樹脂の融点以上とすることで、エマルションに含まれる有機樹脂の粒子が溶融し、有機樹脂が皮膜状になりやすい。また、乾燥時間も特に限定されない。乾燥温度が低い場合、乾燥時間を長くすることで、金属素形材（または化成処理皮膜）の表面に隙間なく密着した有機樹脂層を形成することができる。一方、乾燥温度が高い場合、乾燥オーブンなどを用いて乾燥時間を短くすることで、有機樹脂の分解を抑制しつつ、金属素形材（または化成処理皮膜）の表面に隙間なく密着した有機樹脂層を形成することができる。
【００４０】
（２）第２工程
第２工程では、塗装金属素形材の表面に加熱された熱可塑性樹脂組成物を接触させて、塗装金属素形材の表面に熱可塑性樹脂組成物の成形体を接合する。前述のとおり、熱可塑性樹脂組成物は、無機フィラーを含む。塗装金属素形材は、プレス加工などにより所望の形状に加工されていてもよい。
【００４１】
たとえば、第１工程で準備した本発明に係る塗装金属素形材を射出成形金型の内部に挿入した後、射出成形金型の内部に溶融状態の熱可塑性樹脂組成物を高圧で射出すればよい。このとき、射出成形金型にガス抜きを設けて、熱可塑性樹脂組成物が円滑に流れるようにすることが好ましい。溶融状態の熱可塑性樹脂組成物は、金属素形材の表面に形成された有機樹脂層と相溶する。このとき、射出成形金型の温度は、熱可塑性樹脂組成物の融点近傍であることが好ましい。また、射出成形により得られた複合体は、成形後にアニール処理をして、成形収縮による内部歪みを解消してもよい。
【００４２】
また、第１工程で準備した本発明に係る塗装金属素形材と、熱可塑性樹脂組成物とを熱圧着プレス機内にセットした後、これらの塗装金属素形材および熱可塑性樹脂組成物に熱および圧力を加えてもよい。このとき、加熱および加圧を、塗装金属素形材および熱可塑性樹脂組成物の全部に対して行ってもよいし、一部に行ってもよい。少なくとも、塗装金属素形材および熱可塑性樹脂組成物の接合面に対して、加熱および加圧を行うことが必要である。加熱および加圧された有機樹脂層の一部と熱可塑性樹脂組成物の一部は、溶融して相溶する。塗装金属素形材および熱可塑性樹脂組成物を加熱する方法および加圧する方法は、特に限定されない。加熱方法の例には、ヒーター加熱、電磁誘導加熱、超音波加熱が含まれる。加圧方法の例には、人力による加圧、バイスなどを用いた加圧が含まれる。
【００４３】
以上の手順により、本発明に係る塗装金属素形材の表面に熱可塑性樹脂組成物の成形体を接合させて、本発明に係る複合体を製造することができる。
【００４４】
以下、本発明について、金属素形材として金属板を用いた場合の実施例を参照して詳細に説明するが、本発明はこれらの実施例により限定されない。
【実施例】
【００４５】
１．塗装金属板の作製
（１）金属板
塗装原板として、ステンレス鋼板、溶融Ｚｎ−Ａｌ−Ｍｇ合金めっき鋼板、溶融Ａｌめっき鋼板および溶融Ｚｎめっき鋼板を準備した。
【００４６】
Ａ．ステンレス鋼板
ステンレス鋼板として、板厚が０.８ｍｍのＳＵＳ４３０、Ｎｏ.４仕上げ材を準備した。
【００４７】
Ｂ．溶融Ｚｎ−Ａｌ−Ｍｇ合金めっき鋼板
溶融Ｚｎ−Ａｌ−Ｍｇ合金めっき鋼板として、片面あたりのめっき付着量が４５ｇ／ｍ２の溶融Ｚｎ−６質量％Ａｌ−３質量％Ｍｇ合金めっき鋼板を準備した。基材鋼板は、板厚が０.８ｍｍの冷間圧延鋼板（ＳＰＣＣ）である。
【００４８】
Ｃ．溶融Ａｌめっき鋼板
溶融Ａｌめっき鋼板として、片面あたりのめっき付着量が４５ｇ／ｍ２の溶融Ａｌ−９質量％Ｓｉ合金めっき鋼板を準備した。基材鋼板は、板厚が０.８ｍｍの冷間圧延鋼板（ＳＰＣＣ）である。
【００４９】
Ｄ．溶融Ｚｎめっき鋼板
溶融Ｚｎめっき鋼板として、片面あたりのめっき付着量が４５ｇ／ｍ２の合金化溶融Ｚｎめっき鋼板を準備した。基材鋼板は、板厚が０.８ｍｍの冷間圧延鋼板（ＳＰＣＣ）である。
【００５０】
（２）塗料の調製
有機樹脂のエマルション、ポリエチレンワックスおよびエポキシ系架橋剤を水に添加して、不揮発成分が２０％の有機樹脂塗料を調製した。得られた有機樹脂塗料に、接合促進剤、防錆剤および消泡剤をさらに添加して、２３種類の塗料を調製した（表１〜３参照）。
【００５１】
Ａ．有機樹脂のエマルション
有機樹脂のエマルションとして、ウレタン系樹脂のエマルション、ポリプロピレン（ＰＰ）系樹脂のエマルションまたはアクリル系樹脂のエマルションを添加した。ウレタン系樹脂のエマルションとしては、市販のポリウレタン樹脂エマルション（アデカボンタイターＨＵＸ−２３２；株式会社ＡＤＥＫＡ）を使用した。ポリプロピレン系樹脂のエマルションとしては、市販の酸変性ポリプロピレン樹脂エマルション（ハードレンＮＺ−１００５；東洋紡株式会社）を使用した。アクリル系樹脂のエマルションとしては、市販のアクリル樹脂エマルション（ボンコートＣＦ−６１４０；ＤＩＣ株式会社）を使用した。
【００５２】
Ｂ．接合促進剤
接合促進剤として、Ｔｉ化合物、Ｚｒ化合物、Ｖ化合物、Ｍｏ化合物またはこれらの組み合わせを添加した。Ｔｉ化合物としては、（ＮＨ４）２ＴｉＦ６（森田化学工業株式会社）を使用した。Ｚｒ化合物としては、（ＮＨ４）２ＺｒＯ（ＣＯ３）２（第一稀元素化学工業株式会社）を使用した。Ｖ化合物としては、Ｖ２Ｏ５（太陽鋼工株式会社）を使用した。Ｍｏ化合物としては、（ＮＨ４）６Ｍｏ７Ｏ２４・４Ｈ２Ｏ（キシダ化学株式会社）を使用した。
【００５３】
Ｃ．防錆剤
防錆剤として、Ｐ化合物、ＰおよびＭｇを含む化合物、ＳｉＯ２化合物またはこれらの組み合わせを添加した。Ｐ化合物としては、（ＮＨ４）２ＨＰＯ４（キシダ化学株式会社）を使用した。ＰおよびＭｇを含む化合物としては、ＭｇＨＰＯ４・３Ｈ２Ｏ（キシダ化学株式会社）を使用した。ＳｉＯ２化合物としては、シリカゾル（スノーテックス−Ｎ、日産化学株式会社）を使用した。
【００５４】
Ｄ．架橋剤
架橋剤として、市販のエポキシ系架橋剤（ＨＵＸ−ＸＷ３；株式会社ＡＤＥＫＡ）を、樹脂合計質量に対して３.０質量％添加した。
【００５５】
Ｅ.ポリエチレンワックス
ポリエチレンワックスとして、市販のポリエチレンワックス（Ｅ−９０１５；東邦化学工業株式会社）を、樹脂合計質量に対して３.０質量％添加した。
【００５６】
Ｆ．消泡剤
消泡剤として、市販のシリコーン系消泡剤樹脂（ＫＭ−７３；信越化学工業株式会社）を、樹脂合計質量に対して０.０５質量％添加した。
【００５７】
（３）塗料の安定性の評価
調製した２３種類の塗料について、保管安定性を評価した。密閉容器に入れた各塗料を４０℃恒温槽中で保管し、処理液の状態を観察した。各塗料について、３０日以上安定であったものを「○」、３０日未満で増粘あるいは固化したものを「×」と評価した。
【００５８】
（４）有機樹脂層の形成
塗装原板を液温４０℃、ｐＨ１２のアルカリ脱脂水溶液（ＳＤ−２７０；日本ペイント株式会社）に１分間浸漬して、表面を脱脂した。次いで、脱脂した塗装原板の表面に、上記（２）で調製した塗料をロールコータ−で塗布し、到達板温が１５０℃となるように、熱風乾燥機で乾燥させて、有機樹脂層を形成した。
【００５９】
表１〜３に、塗装原板の種類、有機樹脂層に含まれる有機樹脂、接合促進剤および防錆剤の種類および量、有機樹脂層の膜厚、ならびに塗料の保管安定性の評価結果を示す。なお、（ＮＨ４）２ＴｉＦ６は、有機樹脂層中ではＴｉＦ６の状態で存在していると考えられる。（ＮＨ４）２ＺｒＯ（ＣＯ３）２は、有機樹脂層中ではＺｒＯの状態で存在していると考えられる。Ｖ２Ｏ５は、有機樹脂層中ではＶ２Ｏ５の状態で存在していると考えられる。（ＮＨ４）６Ｍｏ７Ｏ２４・４Ｈ２Ｏは、有機樹脂層中ではＭｏ７Ｏ２４の状態で存在していると考えられる。
【００６０】
【表１】
2014141021.tif 000002
【００６１】
【表２】
2014141021.tif 000003
【００６２】
【表３】
2014141021.tif 000004
【００６３】
表１〜３に示されるように、塗装金属板Ｎｏ.１〜７，９〜２３は金属化合物からなる接合促進剤の含有量が、Ｔｉ：０.６質量％未満、Ｚｒ：１２.０質量％未満、Ｍｏ：３.０質量％未満、Ｖ：３.０質量％未満であったため、処理液保管安定性が良好であった。一方、塗装金属板Ｎｏ.８は、接合促進剤の含有量がＴｉ：０.６質量％、Ｚｒ：１２.０質量％、Ｍｏ：３.０質量％を超えていたため、処理液保管安定性が劣っていた。
【００６４】
２．複合体の作製と評価
（１）塗装金属板
表１〜３に示される２３種類の塗装金属板を作製した。
【００６５】
（２）熱可塑性樹脂組成物
熱可塑性樹脂組成物として、ポリエチレン（ＰＥ）系樹脂組成物、ポリプロピレン（ＰＰ）系樹脂組成物、ポリエチレンテレフタレート（ＰＥＴ）系樹脂組成物、ポリブチレンテレフタレート（ＰＢＴ）系樹脂組成物、ポリアセタール（ＰＯＭ）系樹脂組成物、ポリアミド（ＰＡ）系樹脂組成物、ポリフェニレンサルファイド（ＰＰＳ）系樹脂組成物、アクリロニトリル−ブタジエン−スチレン（ＡＢＳ）系樹脂組成物およびポリカーボネート（ＰＣ）系樹脂組成物を準備した。
【００６６】
ＰＥ系樹脂組成物としては、ガラス繊維を５質量％含有するニポロンハード１０００（成形収縮率：１.１、東ソー株式会社）を使用した。ＰＰ系樹脂組成物としては、ガラス繊維を３０質量％含有するプライムポリプロＲ−３５０Ｇ（成形収縮率：０.２、株式会社プライムポリマー）と、ガラス繊維を含有しないノバテックＢＣ０６Ｃ（成形収縮率：１.３、日本ポリプロ株式会社）を使用した。
【００６７】
ＰＥＴ系樹脂組成物としては、ガラス繊維を３５質量％含有するライナイト９３５（成形収縮率：０.４、デュポン株式会社）を使用した。ＰＢＴ系樹脂組成物としては、ガラス繊維を４０質量％含有するノバデュラン５７１０Ｆ４０（成形収縮率：０.３、三菱エンジニエリングプラスチックス株式会社）と、ガラス繊維を含有しないノバデュラン５０１０Ｒ３（成形収縮率：１.５、三菱エンジニエリングプラスチックス株式会社）を使用した。
【００６８】
ポリアセタール（ＰＯＭ）系樹脂組成物は、ガラス繊維を３０質量％含有するジュラコンＧＨ−２５Ｄ（成形収縮率：１.５、ポリプラスチックス株式会社）を使用した。ポリアミド（ＰＡ）系樹脂組成物は、ガラス繊維を５０質量％含有するアミランＣＭ３５１１Ｇ５０（成形収縮率：０.２、東レ株式会社）を使用した。
【００６９】
ポリフェニレンサルファイド（ＰＰＳ）系樹脂組成物は、ガラス繊維を４０質量％含有するフォートロン１１４０Ｔ１１（成形収縮率：０.３、ポリプラスチックス株式会社）を使用した。アクリロニトリル−ブタジエン−スチレン（ＡＢＳ）系樹脂組成物は、ガラス繊維を２０質量％含有するエクセロイＣＫ−１０Ｇ２０（成形収縮率：０.１、テクノポリマー株式会社）を使用した。ポリカーボネート（ＰＣ）系樹脂組成物は、ガラス繊維を３０質量％含有するユーピロンＧＳＨ２０３０ＦＴ（成形収縮率：０.２、三菱エンジニエリングプラスチックス株式会社）を使用した。
【００７０】
なお、各熱可塑性樹脂組成物中のガラス繊維は、シランカップリング剤で表面処理されたものである。
【００７１】
（３）塗装金属板と熱可塑性樹脂組成物の成形体との接合
表４に示される組み合わせで、塗装金属板と熱可塑性樹脂組成物の成形体とを接合して、塗装金属板と熱可塑性樹脂の成形体との複合体を作製した。
【００７２】
射出成形金型に塗装金属板を挿入し、溶融状態の熱可塑性樹脂組成物を射出成形金型内に射出した。射出成形金型内の熱可塑性樹脂組成物を流入させる部分の容積は、幅３０ｍｍ×長さ１００ｍｍ×厚さ４ｍｍであり、幅３０ｍｍ×長さ３０ｍｍの領域で塗膜と熱可塑性樹脂組成物とが接触している。熱可塑性樹脂組成物を射出成形金型内に射出した後、冷却固化させて、塗装金属板と熱可塑性樹脂の成形体との複合体を得た。
【００７３】
（４）複合体の接合力の評価
上記（３）で得られた各複合体について、塗装金属板および熱可塑性樹脂組成物の成形体を引っ張り、破断したときの強さ（剥離強度）を測定した。塗装金属板および熱可塑性樹脂組成物の成形体は、接合面と平行でかつ互いに反対向きの方向に、１００ｍｍ／分の速度で引っ張った。剥離強度が１.０ｋＮ未満の場合を「×」、剥離強度が１.０ｋＮ以上であって１.５ｋＮ未満の場合を「△」、剥離強度が１.５ｋＮ以上であって２.０ｋＮ未満の場合を「○」、剥離強度が２.０ｋＮ以上の場合を「◎」と評価した。各複合体の接合力（剥離強度）の測定結果および評価結果を表４に示す。
【００７４】
【表４】
2014141021.tif 000005
【００７５】
有機樹脂層の厚みが０.２μｍ以上であり、有機樹脂層が無機フィラーに作用できる金属化合物からなる接合促進剤を含み、かつ熱可塑性樹脂組成物が無機フィラーを含む、実施例１〜１７に係る複合体では、接合力が１.５ｋＮ以上と良好であった。
【００７６】
一方、比較例１〜３に係る複合体は、熱可塑性樹脂組成物中に無機フィラーが含有されていないため、接合力が劣っていた。また、比較例４に係る複合体は、有機樹脂層の膜厚が０.２μｍ未満であったため、接合力が劣っていた。また、比較例５〜９に係る複合体は、有機樹脂層中に接合促進剤が含有されていないため、接合力が劣っていた。特に、比較例７に係る複合体では、有機樹脂層中に接合促進剤が含有されておらず、かつ熱可塑性樹脂組成物中に無機フィラーが含有されていないため、塗装金属素形材と熱可塑性樹脂組成物の成形体とが接合されなかった。
【産業上の利用可能性】
【００７７】
本発明の塗装金属素形材を含む複合体は、塗装金属素形材と熱可塑性樹脂組成物の成形体との密着性が優れているため、例えば各種電子機器、家庭用電化製品、医療機器、自動車車体、車両搭載用品、建築資材などに好適に用いられる。